(57)【特許請求の範囲】
【請求項１】
Ｎ−ビニルカルボン酸アミドと架橋性単量体を含有する塩水中であり、該塩の添加率が水に対し５０〜９０質量％の範囲である塩水中で、分散剤存在下、懸濁重合して得た架橋重合体粒子を加水分解して製造して得たポリビニルアミン架橋重合体粒子を水中に添加することを特徴とする金属イオンの吸着分離方法。
【請求項２】
Ｎ−ビニルカルボン酸アミドと架橋性単量体を含有する塩水中で分散剤であり、該分散剤が、（メタ）アクリロイルオキシエチルトリメチルアンモニウム塩化物あるいはジメチルジアリルアンモニウム塩化物を重合したもの、及びこれらカチオン性モノマーと非イオン性モノマーとの共重合体から選択される一種以上である分散剤存在下、懸濁重合して得た架橋重合体粒子を加水分解して製造して得たポリビニルアミン架橋重合体粒子を水中に添加することを特徴とする金属イオンの吸着分離方法。
【請求項３】
前記架橋性単量体が、芳香族ポリビニル化合物あるいはアリルエーテル類から選択される一種以上であることを特徴とする請求項１あるいは２に記載の金属イオンの吸着分離方法。
【請求項４】
前記金属イオンが重金属イオンであることを特徴とする請求項１〜３の何れかに記載の金属イオンの吸着分離方法。
【発明の詳細な説明】
【技術分野】
【０００１】
本発明はポリビニルアミン架橋重合体粒子を用いた水中の金属イオンの吸着分離方法に関する。
【背景技術】
【０００２】
産業排水に含まれる金属、特に人体に有害な影響を与える水銀、カドミウム、銅、亜鉛、等の金属については厳しい排水規制が設けられ、より一層の処理効果が求められている。又、近年では金属資源の需要が高まっており、特に希少金属や貴金属は半導体レーザーや電池材料等、各種分野において必須材料として用いられており、埋蔵量が少なく、供給量が制限されていることから廃棄物や廃液からの金属の回収が要望されている。
これらの状況において、排水中にキレート剤、キレート樹脂を添加することにより金属イオンを処理する試みが行われている。これまでに様々なキレート剤、キレート樹脂が考案されており、例えば、特許文献１では、アミノリン酸型キレート樹脂の製造方法が、特許文献２では、イミノジ酢酸又はＮ−メチル−Ｄ−グルカミン又はポリエチレンイミンから選択される官能基を有するキレート剤、特許文献３では、糖側鎖を有するポリアリルアミン誘導体からなる半金属吸着剤、特許文献４では、アシル化ポリアリルアミンの製造方法、特許文献５では、ポリＮ−ビニルアミン類を主体とする重合体に半金属と錯体を形成し得る官能基を導入した吸着剤、特許文献６では、ポリアミン型キレート樹脂と金属溶解液を接触させ、該金属溶解液から金属成分を除去する方法、特許文献７では、電解質溶液からの電解質の吸着又は分離方法として、ポリビニルアミン構造を有する架橋共重合体を使用する方法がそれぞれ開示されている。これら特許文献から一級アミノ基を有する重合体が金属イオン吸着に対して有効であることが示唆される。しかし、現在、汎用されているキレート樹脂は、コスト面での問題があったり、満足な吸着効果が得られなかったりする場合がある。そこで、従来の金属イオン吸着に用いられているキレート樹脂に対して、簡便に効率良く製造でき、効率的に吸着して分離することが可能なキレート樹脂が要望されている。
【０００３】
【特許文献１】特開平５−３２０２３３号公報
【特許文献２】特開２００５−２４１４号公報
【特許文献３】特開２０００−２７９８０３号公報
【特許文献４】特開平９−２８６８１６号公報
【特許文献５】特開２００５−３２５２６９号公報
【特許文献６】特開２００７−３０２９３８号公報
【特許文献７】特開平６−２３８２７０号公報
【発明の概要】
【発明が解決しようとする課題】
【０００４】
本発明の課題は、産業廃水等から金属イオンを効率良く吸着除去することである。更には、簡便に効率良く製造でき、金属イオンに対して優れた吸着能を有するキレート樹脂を提供することにある。
【課題を解決するための手段】
【０００５】
前記課題を解決するために鋭意検討した結果、塩水中でＮ−ビニルカルボン酸アミドを架橋性単量体と分散剤存在下、懸濁重合することにより、ポリビニルカルボン酸アミド架橋重合体粒子が得られ、塩等を水洗除去後、加水分解することにより得られたポリビニルアミン架橋重合体粒子が金属イオン吸着に有効なことを見出した。
【０００６】
即ち、本発明は、Ｎ−ビニルカルボン酸アミドと架橋性単量体を塩水中で分散剤存在下、懸濁重合しポリビニルカルボン酸アミド架橋重合体粒子を得た後に、該架橋重合体を加水分解することにより得られたポリビニルアミン架橋重合体粒子の金属イオン吸着処理用途に関する。
【発明の効果】
【０００７】
本発明によれば、有機溶媒を使用することなく、簡便に効率良く得られるポリビニルアミン架橋重合体粒子を使用することで水中の金属イオンを効率的に吸着することができる。
【発明を実施するための形態】
【０００８】
以下、本発明を詳細に説明する。
【０００９】
本発明におけるポリビニルアミン架橋重合体粒子の製造方法について説明する。製造の手法としては、先ず一般的に使用される懸濁重合を適用する。即ち、本発明における塩水中での懸濁重合は、Ｎ−ビニルカルボン酸アミド、架橋性単量体、必要に応じてＮ−ビニルカルボン酸アミドと共重合が可能なモノマー、重合開始剤、及び分散剤を塩水中で懸濁させ、任意の強度で撹拌することによりモノマー液滴を発生させ、ラジカル重合することにより行うことができる。モノマー液滴の粒径は分散剤、撹拌強度で制御されるが、０．０１ｍｍ〜１０ｍｍ、好ましくは０．１ｍｍ〜５ｍｍである。
【００１０】
本発明で使用するＮ−ビニルカルボン酸アミドのモノマーの例としては、Ｎ−ビニルホルムアミド、Ｎ−メチル−Ｎ−ビニルホルムアミド、Ｎ−ビニルアセトアミド、Ｎ−メチル−Ｎ−ビニルアセトアミド、Ｎ−ビニルプロピオンアミド、Ｎ−メチル−Ｎ−ビニルプロピオンアミド、Ｎ−ビニルブチルアミド、Ｎ−ビニルイソブチルアミド等が挙げられ、好ましくはＮ−ビニルホルムアミド、Ｎ−ビニルアセトアミドである。Ｎ−ビニルカルボン酸アミドのモノマー以外にＮ−ビニルカルボン酸アミドと共重合が可能なモノマーを使用しても良く、（メタ）アクリロニトリル、（メタ）アクリルアミド、Ｎ−アルキル（メタ）アクリルアミド、Ｎ，Ｎ′−ジアルキル（メタ）アクリルアミド、Ｎ，Ｎ′−ジアルキルアミノアルキル（メタ）アクリルアミド、（メタ）アクリルアミドアルカンスルホン酸のアルカリ金属塩またはアンモニウム塩、（メタ）アクリル酸のアルカリ金属塩またはアンモニウム塩、ヒドロキシアルキル（メタ）アクリレート、ジアルキルアミノアルキル（メタ）アクリレート、（メタ）アクリロイルオキシアルキル−トリメチルアンモニウム塩、（メタ）アクリロイルオキシアルカンスルホン酸のアルカリ金属塩またはアンモニウム塩、Ｎ−ビニルピロリドン、ジアリル−ジアルキルアンモニウム塩、ビニルピリジン、ビニルイミダゾール、ビニルペンジルトリアルキルアンモニウム塩、ビニルスルホン酸のアルカリ金属塩またはアンモニウム塩等が挙げられ、これらの中の１種のみ使用しても良く、２種以上を組み合わせても良い。特にアクリロニトリルが好ましい。
【００１１】
架橋性単量体としては、ジビニルベンゼン、トリビニルベンゼン、ジビニルトルエン等の芳香族ポリビニル化合物、エチレングリコールジ（メタ）アクリレート、ジエチレングリコールジ（メタ）アクリレート、グリセロールジ（メタ）アクリレート、トリメチロールプロパントリ（メタ）アクリレート等のポリ（メタ）アクリレート、メチレンビスアクリルアミド等を用いることもできる。しかし、ポリ（メタ）アクリレートやメチレンビスアクリルアミド等は加水分解され易いので、芳香族ジビニル化合物を用いるのが好ましい。最も好ましいのはジビニルベンゼンである。その他、トリアリルシアヌレート、トリアリルイソシアヌレート、トリアリルホスフェート、トリアリルアミン、テトラアリロキシエタンや、ペンタエリスリトールジアリルエーテル、ペンタエリスリトールトリアリルエーテル、およびペンタエリスリトールテトラアリルエーテル等のアリルエーテル類、ポリ（メタ）アリロキシアルカン等も使用が挙げられる。これらの中ではアリルエーテル類が好適に使用できる。添加率はモノマーに対して０．１〜５０質量％の範囲であり、０．１〜２０質量％の範囲が好ましい。５質量％を越えるとＮ−ビニルカルボン酸アミドのみでは球状粒子が得られ難くなるので、Ｎ−ビニルカルボン酸アミドと共重合が可能なモノマーを使用した方が好ましい。共重合が可能なモノマーの添加率は、全モノマーに対して０．１〜５０質量％の範囲で使用する。特にアクリロニトリルを使用するのが好ましい。
【００１２】
重合開始剤としては、アゾ系やパーオキサイド系の重合開始剤、例えば２、２’−アゾビス（２、４−ジメチルバレロニトリル）、２、２’−アゾビス（４−メトキシ−２、４−ジメチルバレロニトリル）、２、２’−アゾビス（２−メチルプロピオニトリル）、２、２’−アゾビス−２−アミジノプロパン二塩酸塩、４、４’−アゾビス−４−シアノバレリン酸、２、２’−アゾビス［２−（５−メチル−イミダゾリン−２−イル）プロパン］二塩酸塩、２、２’−アゾビス［２−（２−イミダゾリン−２−イル）プロパン］二塩酸塩等、ペルオキソ二硫酸アンモニウム或いはカリウム、過酸化水素、ベンゾイルペルオキサイド、ラウロイルペルオキサイド、オクタノイルペルオキサイド、サクシニックペルオキサイド、ｔ−ブチルペルオキシ−２−エチルヘキサノエート等が挙げられる。これらの中で、２、２’−アゾビス（２、４−ジメチルバレロニトリル）、２、２’−アゾビス（４−メトキシ−２、４−ジメチルバレロニトリル）等の油溶性開始剤が好ましい。又、開始剤二種以上を併用しても差し支えない。添加率はモノマーに対し通常０．０２〜５質量％、好ましくは０．０５〜２質量％である。
【００１３】
塩としては、硫酸アンモニウム、硫酸ナトリウム、塩化アンモニウム、塩化ナトリウム、塩化カルシウム等が挙げられ、これらのうちでは、硫酸アンモニウムが特に好ましい。また、これらのものを単独で用いても、混合して用いてもよい。添加率は水に対し３０〜１００質量％の範囲であり、３０質量％より少ないとＮ−ビニルカルボン酸アミドが二相に分離せず、１００質量％で塩による効果が十分得られており、１００質量％を越えて添加しても不経済である。好ましくは５０〜９０質量％であり、更に好ましくは６０〜９０質量％である。
【００１４】
分散剤としては、高分子分散剤が好ましい。高分子分散剤としては、イオン性あるいは非イオン性とも使用可能であるが、好ましくはイオン性である。イオン性高分子としては、カチオン性モノマーである（メタ）アクリロイルオキシエチルトリメチルアンモニウム塩化物、ジメチルジアリルアンモニウム塩化物などを重合したものであるが、これらカチオン性モノマーと非イオン性モノマーとの共重合体も使用可能である。非イオン性モノマーの例としては、アクリルアミド、Ｎ−ビニルホルムアミド、Ｎ−ビニルアセトアミド、Ｎ−ビニルピロリドン、Ｎ、Ｎ’−ジメチルアクリルアミド、アクリロニトリル、ジアセトンアクリルアミド、２−ヒドロキシエチル（メタ）アクリレート等が挙げられる。非イオン性高分子分散剤としては、ポリビニルアルコール、ポリエチレングリコールポリアクリルアミド等が挙げられる。イオン性高分子分散剤の重量平均分子量としては、５０００〜５００万、好ましくは５万〜３００万である。また、非イオン性高分子分散剤の重量平均分子量としては、１０００〜１０万、好ましくは１０００〜５万である。添加率は水に対し通常０．０５〜５質量％、好ましくは０．１〜２質量％である。
【００１５】
重合反応は、通常、温度３０℃〜１００℃、時間は１時間〜１５時間で行う。
【００１６】
重合後、水洗により塩、分散剤、未反応モノマー等を除去することができる。
【００１７】
共重合体粒子は上述の方法で精製され、次いで加水分解に供される。Ｎ−ビニルカルボン酸アミド架橋重合体粒子の加水分解は、塩基性、酸性条件下で行うことができるが、遊離型ポリビニルアミン架橋重合体粒子を得るには、塩基性条件下で加水分解することが好ましい。塩型のポリビニルアミン架橋重合体粒子を得るには、酸性条件下で加水分解することが好ましい。
【００１８】
加水分解のために適当な塩基としては、加水分解の際にｐＨを８〜１４の範囲とすることができれば制限はなく、水酸化ナトリウム、水酸化カリウム、アンモニアの水溶液を用いることが最も好ましい。添加率は、ポリマーのホルミル基に対し０．０５〜２.０、更に好ましくは０．４〜１．２当量の範囲で加えることが好ましい。
【００１９】
加水分解のために適当な酸としては、加水分解の際にｐＨを０〜５の範囲とすることができれば制限はなく、ハロゲン化水素酸、硫酸、硝酸、リン酸といった無機酸、炭素数１〜５の範囲のモノおよびジカルボン酸、スルホン酸、ベンゼンスルホン酸、トルエンスルホン酸といった有機酸が例示でき、特にハロゲン化水素酸およびハロゲン化水素のガスを用いることが好ましく、ハロゲン化水素酸を用いることが最も好ましい。添加率は、ポリマーのホルミル基に対し０．０５〜２．０、更に好ましくは０．４〜１．２当量の範囲で加えることが好ましい。
【００２０】
加水分解後水等により洗浄することにより、ポリビニルアミン架橋重合体粒子を得ることができる。塩基加水分解の場合には遊離型精製ポリビニルアミン架橋重合体粒子が、酸加水分解の場合には塩型精製ポリビニルアミン架橋重合体粒子が得られる。
【００２１】
次に、本発明におけるポリビニルアミン架橋重合体粒子による金属イオンの吸着分離方法に関して説明する。本発明におけるポリビニルアミン架橋重合体粒子は、キレート樹脂として一般的な水処理用途に適用される。一般的にはカラムに充填して排水等を通液し金属イオンを吸着させる。他には、対象液に添加した後、乱流、層流等の任意の撹拌条件により混合され、対象物を吸着する。即ち、各種産業・工程廃水中の金属イオンに対して高い吸着能を示すが、他にも酸性物質、ホルムアルデヒド類、有機化合物等の吸着処理も可能である。又、本発明における架橋重合体粒子は球状であることが好ましく、球状であると金属イオンの吸着能が高い傾向にあり、吸着剤としてカラムで使用する場合には、充填効率が高く流路が安定になり分離効率が高まり処理能力が向上する等の利点がある。
【００２２】
本発明におけるポリビニルアミン架橋重合体粒子は、金属イオンの吸着能が高いが、金属イオンの中でも白金イオン、パラジウムイオン、ルテニウムイオン、金イオン、銅イオン等の重金属イオンに対してより高い吸着能を示す。
【実施例】
【００２３】
以下、実施例によって本発明をさらに詳しく説明するが、本発明はその要旨を超えない限り、以下の実施例に制約されるものではない。先ず、本発明におけるポリビニルアミン重合体粒子を製造し、金属イオンの吸着能を評価した。比較品は、キレート樹脂として重金属イオン吸着に用いられている汎用品であり、特開２００７−３０２９３８号公報にも記載されている三菱化学製ポリアミン型キレート樹脂ＣＲ２０を用いた。
【００２４】
（製造例１）
５００ｍＬの４つ口フラスコに脱塩水１００ｇ、硫酸アンモニウム６４．０ｇ、ポリアクリロイルオキシエチルトリメチルアンモニウム塩化物水溶液（ポリマー濃度２０質量％、重量平均分子量８０万）１．００ｇを投入し、撹拌し、溶解させ、重合浴とした。Ｎ−ビニルホルムアミド３３．４ｇ、ジビニルベンゼン２．８０ｇ、アクリロニトリル４．００ｇ、アゾ系重合開始剤２、２’−アゾビス（４−メトキシ−２、４−ジメチルバレロニトリル）（Ｖ−７０、和光純薬工業(株)製）０．１２ｇを混合し、モノマー溶液とした。モノマー溶液と重合浴を混合、窒素でフラスコ内を置換しながら１８０ｒｐｍで撹拌した。３０分後昇温し、４０℃で３時間、続いて７０℃で２時間重合した。重合後濾過、水洗、濾過し、含水状態の重合体球状粒子３５．１ｇを得た。固形分率は４２．４％であった。このようにして得られた反応生成物２３．５ｇを４つ口フラスコに入れ、４８質量％水酸化ナトリウム水溶液２３．４０ｇを加え、撹拌しながら８０℃で５時間加水分解した。水洗、濾過し、含水状態のポリビニルアミン球状粒子１９．７ｇを得た。顕微鏡観察の結果、５０μｍ〜２ｍｍの球状粒子が観察された。このようにして得られた重合体粒子をキレート樹脂１とする。
【００２５】
（製造例２）
５００ｍＬの４つ口フラスコに脱塩水１００ｇ、硫酸アンモニウム６４．０ｇ、ポリアクリロイルオキシエチルトリメチルアンモニウム塩化物水溶液（ポリマー濃度２０質量％、重量平均分子量８０万）１．００ｇを投入し、撹拌し、溶解させ、重合浴とした。Ｎ−ビニルホルムアミド３３．４ｇ、ペンタエリスリトールトリアリルエーテル（ネオアリルＰ−３０、ダイソー(株)製）１．００ｇ、アクリロニトリル１．００ｇ、アゾ系重合開始剤２、２’−アゾビス（４−メトキシ−２、４−ジメチルバレロニトリル）（Ｖ−７０、和光純薬工業(株)製）０．１２ｇを混合し、モノマー溶液とした。モノマー溶液と重合浴を混合、窒素でフラスコ内を置換しながら１８０ｒｐｍで撹拌した。３０分後昇温し、４０℃で３時間、続いて７０℃で２時間重合した。重合後濾過、水洗、濾過し、含水状態の重合体球状粒子２１０ｇを得た。固形分率は１５．７％であった。このようにして得られた反応生成物１５０ｇを４つ口フラスコに入れ、４８質量％水酸化ナトリウム水溶液１４．０ｇを加え、撹拌しながら８０℃で５時間加水分解した。水洗、濾過し、含水状態のポリビニルアミン球状粒子２５３ｇを得た。顕微鏡観察の結果、５０μｍ〜２ｍｍの球状粒子が観察された。このようにして得られた重合体粒子をキレート樹脂２とする。
【００２６】
（実施例１）白金イオンの吸着試験
テトラ塩化白金酸カリウムをイオン交換水に溶かし、１０ｐｐｍ溶解液を１Ｌ調整した後、５００ｍＬずつに分割した。水にて湿潤状態のキレート樹脂１及び２を、前記白金イオン溶解液にそれぞれ１０．０ｍｇ添加し、撹拌子を用いて４０ｒｐｍにて撹拌した。撹拌開始２時間後、及び２４時間後に上澄み液をサンプリングし、溶液を０．２μｍフィルターで濾過、得られた液の１％分の王水を加えた後、白金イオンの残量をＩＣＰ発光分析装置（ＩＣＰＳ−７５１０、(株)島津製作所製使用）にて測定した。試験結果を表１に示す。
【００２７】
（比較例１）白金イオンの吸着試験
テトラ塩化白金酸カリウムをイオン交換水に溶かし、１０ｐｐｍ溶解液を５００ｍＬ調整した。水にて湿潤状態の三菱化学製ポリアミン型キレート樹脂ＣＲ２０（比較品）を、前記白金イオン溶解液に１０．０ｍｇ添加し、撹拌子を用いて４０ｒｐｍにて撹拌した。撹拌開始２時間後、及び２４時間後に上澄み液をサンプリングし、溶液を０．２μｍフィルターで濾過、得られた液の１％分の王水を加えた後、白金イオンの残量をＩＣＰ発光分析装置（ＩＣＰＳ−７５１０、(株)島津製作所製使用）にて測定した。試験結果を表１に示す。
【００２８】
（実施例２）パラジウムイオンの吸着試験
酢酸パラジウムを少量のアセトンに溶解した後、イオン交換水を用いて１０ｐｐｍに調整した。前記パラジウム溶解液５００ｍＬずつをビーカーに測りとり、水にて湿潤状態のキレート樹脂１及び２をそれぞれ１０．０ｍｇ添加し、撹拌子を用いて４０ｒｐｍにて撹拌した。撹拌開始２時間後、及び２４時間後に上澄み液をサンプリングし、溶液を０．２μｍフィルターで濾過、得られた液の１％分の王水を加えた後、パラジウムイオンの残量をＩＣＰ発光分析装置（ＩＣＰＳ−７５１０、(株)島津製作所製使用）にて測定し、パラジウムイオンの残量をＩＣＰ発光分析により測定した。試験結果を表１に示す。
【００２９】
（比較例２）パラジウムイオンの吸着試験
酢酸パラジウムを少量のアセトンに溶解した後、イオン交換水を用いて１０ｐｐｍに調整した。前記パラジウム溶解液５００ｍＬに水にて湿潤状態の比較品を１０．０ｍｇ添加し、撹拌子を用いて４０ｒｐｍにて撹拌した。撹拌開始２時間後、及び２４時間後に上澄み液をサンプリングし、溶液を０．２μｍフィルターで濾過、得られた液の１％分の王水を加えた後、パラジウムイオンの残量をＩＣＰ発光分析装置（ＩＣＰＳ−７５１０、(株)島津製作所製使用）にて測定した。試験結果を表１に示す。
【００３０】
（実施例３）ルテニウムイオンの吸着試験
ＩＣＰ発光分析用ルテニウム１０００ｐｐｍ標準試料を１０ｐｐｍになるよう希釈した溶液を１Ｌ調整して塩酸を用いてｐＨ４に調整し、不溶解分を濾過除去後、５００ｍＬずつに分割した。水にて湿潤状態のキレート樹脂１及び２をそれぞれの前記ルテニウム溶解液に１０．０ｍｇ添加し、撹拌子を用いて４０ｒｐｍにて撹拌した。撹拌開始２時間後、及び２４時間後に上澄み液をサンプリングし、溶液を０．２μｍフィルターで濾過、得られた液の１％分の王水を加えた後、ルテニウムイオンの残量をＩＣＰ発光分析装置（ＩＣＰＳ−７５１０、(株)島津製作所製使用）にて測定した。試験結果を表１に示す。
【００３１】
（比較例３）ルテニウムイオンの吸着試験
ＩＣＰ発光分析用ルテニウム１０００ｐｐｍ標準試料を１０ｐｐｍになるよう希釈した溶液を５００ｍＬ作成し、塩酸を用いてｐＨ４に調整し、不溶解分を濾過除去した。前記ルテニウム溶解液に水にて湿潤状態の比較品を１０．０ｍｇ添加し、撹拌子を用いて４０ｒｐｍにて撹拌した。撹拌開始２時間後、及び２４時間後に上澄み液をサンプリングし、溶液を０．２μｍフィルターで濾過、得られた液の１％分の王水を加えた後、ルテニウムイオンの残量をＩＣＰ発光分析装置（ＩＣＰＳ−７５１０、(株)島津製作所製使用）にて測定した。試験結果を表１に示す。
【００３２】
（実施例４）金イオンの吸着試験
ＩＣＰ発光分析用金１０００ｐｐｍ標準試料を１０ｐｐｍになるよう希釈した溶液を１Ｌ調整し塩酸を用いてｐＨ４に調整した後、５００ｍＬずつに分割した。水にて湿潤状態のキレート樹脂１及び２をそれぞれの前記金溶解液に１０．０ｍｇ添加し、撹拌子を用いて４０ｒｐｍにて撹拌した。撹拌開始２時間後、及び２４時間後に上澄み液をサンプリングし、溶液を０．２μｍフィルターで濾過、得られた液の１％分の王水を加えた後、金イオンの残量をＩＣＰ発光分析装置（ＩＣＰＳ−７５１０、(株)島津製作所製使用）にて測定した。試験結果を表１に示す。試験結果を表１に示す。
【００３３】
（比較例４）金イオンの吸着試験
ＩＣＰ発光分析用金１０００ｐｐｍ標準試料を１０ｐｐｍになるよう希釈した溶液を５００ｍＬ作成し、塩酸を用いてｐＨ４に調整した。前記金溶解液に水にて湿潤状態の比較品を１０．０ｍｇ添加し、撹拌子を用いて４０ｒｐｍにて撹拌した。撹拌開始２時間後、及び２４時間後に上澄み液をサンプリングし、溶液を０．２μｍフィルターで濾過、得られた液の１％分の王水を加えた後、金イオンの残量をＩＣＰ発光分析装置（ＩＣＰＳ−７５１０、(株)島津製作所製使用）にて測定した。試験結果を表１に示す。
【００３４】
（実施例５）イリジウムイオンの吸着試験
ＩＣＰ発光分析用イリジウム１０００ｐｐｍ標準試料を１０ｐｐｍになるよう希釈した溶液を５００ｍＬ作成し、塩酸を用いてｐＨ４に調整した。前記イリジウム溶解液に水にて湿潤状態のキレート樹脂２を１０．０ｍｇ添加し、撹拌子を用いて４０ｒｐｍにて撹拌した。撹拌開始２時間後、及び２４時間後に上澄み液をサンプリングし、溶液を０．２μｍフィルターで濾過、得られた液の１％分の王水を加えた後、イリジウムイオンの残量をＩＣＰ発光分析装置（ＩＣＰＳ−７５１０、(株)島津製作所製使用）にて測定した。試験結果を表１に示す。
【００３５】
（比較例５）イリジウムイオンの吸着試験
ＩＣＰ発光分析用イリジウム１０００ｐｐｍ標準試料を１０ｐｐｍになるよう希釈した溶液を５００ｍＬ作成し、塩酸を用いてｐＨ４に調整した。前記イリジウム溶解液に水にて湿潤状態の比較品を１０．０ｍｇ添加し、撹拌子を用いて４０ｒｐｍにて撹拌した。撹拌開始２時間後、及び２４時間後に上澄み液をサンプリングし、溶液を０．２μｍフィルターで濾過、得られた液の１％分の王水を加えた後、白金イオンの残量をＩＣＰ発光分析装置（ＩＣＰＳ−７５１０、(株)島津製作所製使用）にて測定した。試験結果を表１に示す。
【００３６】
（表１）
0006562459.tif 000002
【００３７】
キレート樹脂１及び２は撹拌開始２４時間後で、いずれも比較品と比べて多くの金属イオンを吸着している。中でも白金イオン、パラジウムイオン、金イオンでは、キレート樹脂１の撹拌開始２時間後における吸着量が多く、吸着速度が速い特長があることが分かった。
【００３８】
（実施例６）銅イオンの吸着試験
硫酸銅５水和物をイオン交換水に溶かし、銅イオン１１３．６ｐｐｍ溶解液を５００ｍＬ調製した。水にて湿潤状態のキレート樹脂１を、前記銅イオン溶解液２００ｇに１００ｍｇ添加し、撹拌子を用いて４０ｒｐｍにて撹拌した。撹拌開始２４時間後に上澄み液をサンプリングし、０．２μｍフィルターで濾過、得られた液の銅イオンの残量を原子吸光分光光度計（ＡＡ−６８００、(株)島津製作所製使用）にて測定した。試験結果を表２に示す。
【００３９】
（比較例６）銅イオンの吸着試験
硫酸銅５水和物をイオン交換水に溶かし、銅イオン１１３．６ｐｐｍ溶解液を５００ｍＬ調製した。水にて湿潤状態の三菱化学製ポリアミン型キレート樹脂ＣＲ２０（比較品）を、前記銅イオン溶解液２００ｇに１００ｍｇ添加し、撹拌子を用いて４０ｒｐｍにて撹拌した。撹拌開始２４時間後に上澄み液をサンプリングし、０．２μｍフィルターで濾過、得られた液の銅イオンの残量を原子吸光分光光度計（ＡＡ−６８００、(株)島津製作所製使用）にて測定した。試験結果を表２に示す。
【００４０】
（実施例７）銅イオンの吸着試験
硫酸銅５水和物と塩化カルシウム（無水）をイオン交換水に溶かし、銅イオン７９．７ｐｐｍ、カルシウムイオン１００ｐｐｍ溶解液を５００ｍＬ調整した。水にて湿潤状態のキレート樹脂１を、前記溶解液２００ｇに１００ｍｇ添加し、撹拌子を用いて４０ｒｐｍにて撹拌した。撹拌開始２４時間後に上澄み液をサンプリングし、０．２μｍフィルターで濾過、得られた液の銅イオンの残量を原子吸光分光光度計（ＡＡ−６８００、(株)島津製作所製使用）にて測定した。試験結果を表２に示す。
【００４１】
（比較例７）銅イオンの吸着試験
硫酸銅５水和物と塩化カルシウム（無水）をイオン交換水に溶かし、銅イオン７９．７ｐｐｍ、カルシウムイオン１００ｐｐｍ溶解液を５００ｍＬ調整した。水にて湿潤状態の三菱化学製ポリアミン型キレート樹脂ＣＲ２０（比較品）を、前記溶解液２００ｇに１００ｍｇ添加し、撹拌子を用いて４０ｒｐｍにて撹拌した。撹拌開始２４時間後に上澄み液をサンプリングし、０．２μｍフィルターで濾過、得られた液の銅イオンの残量を原子吸光分光光度計（ＡＡ−６８００、(株)島津製作所製使用）にて測定した。試験結果を表２に示す。
【００４２】
（実施例８）亜鉛イオンの吸着試験
塩化亜鉛をイオン交換水に溶かし、亜鉛イオン６１．７ｐｐｍ溶解液を５００ｍＬ調製した。水にて湿潤状態のキレート樹脂１を、前記亜鉛イオン溶解液２００ｇに１００ｍｇ添加し、撹拌子を用いて４０ｒｐｍにて撹拌した。撹拌開始２４時間後に上澄み液をサンプリングし、０．２μｍフィルターで濾過、得られた液の亜鉛イオンの残量を原子吸光分光光度計（ＡＡ−６８００、(株)島津製作所製使用）にて測定した。試験結果を表２に示す。
【００４３】
（比較例８）亜鉛イオンの吸着試験
塩化亜鉛をイオン交換水に溶かし、亜鉛イオン６１．７ｐｐｍ溶解液を５００ｍＬ調製した。水にて湿潤状態の三菱化学製ポリアミン型キレート樹脂ＣＲ２０（比較品）を、前記亜鉛イオン溶解液２００ｇに１００ｍｇ添加し、撹拌子を用いて４０ｒｐｍにて撹拌した。撹拌開始２４時間後に上澄み液をサンプリングし、０．２μｍフィルターで濾過、得られた液の亜鉛イオンの残量を原子吸光分光光度計（ＡＡ−６８００、(株)島津製作所製使用）にて測定した。試験結果を表２に示す。
【００４４】
（表２）
0006562459.tif 000003
【００４５】
本発明におけるキレート樹脂を添加した場合は、比較品と比べて銅イオン及び亜鉛イオンの吸着量が高いことが確認できた。